본 발명 에 따른 물질 혼합물 을 사용 하 여 상기 와 같이 제조 된 VCI 필름 인 VCI ( 4 ) 는 마찬가지 로 처리 하 여 자루 ( 겹쳐진 심 ( seam ) 부분 이 잘리 고 용접 된 ) 를 만들 었 다 . 샘플 포장 제 를 만들 기 위해 , 냉연 박판 으로 , 크기 가 90 x 50 x 1 ㎣ 인 ( Q - Panel , Q - Panel 실험 제품 , 미국 클리블랜드 , 오하이오 44145 ) 탄소 강 DC 03 , 18 ㎛ 의 아연 층 으로 도금 한 미세 입자 강철 ( ZnSt ) 과 알루미늄 함금 인 A 17075 외 에 도 , Cu - SF 구리판 을 사용 했 고 , 포장 제 제조 는 실시 예 3 에 제시 된 것 과 같 은 방식 으로 이루 어 졌 다 .